(57)【要約】【課題】製造が容易であり、長期間にわたってアスタキサンチンを徐放して、着用することにより日常的にアスタキサンチンを摂取することができるアスタキサンチン付繊維製品を提供する。【解決手段】ポリウレタンを含む繊維製品と、該繊維製品に付着したアスタキサンチンとからなるアスタキサンチン付繊維製品。【選択図】    なし【特許請求の範囲】
【請求項１】
ポリウレタンを含む繊維製品と、該繊維製品に付着したアスタキサンチンとからなることを特徴とするアスタキサンチン付繊維製品。
【請求項２】
ポリウレタンを含む繊維製品は、ポリウレタン繊維と他の繊維との混合繊維からなる繊維製品であることを特徴とする請求項１記載のアスタキサンチン付繊維製品。
【請求項３】
他の繊維が綿及び／又はレーヨンであることを特徴とする請求項２記載のアスタキサンチン付繊維製品。
【請求項４】
アスタキサンチン付着量（初期付着量）が０．００００５ｗｔ％以上であることを特徴とする請求項１、２又は３記載のアスタキサンチン付繊維製品。
【発明の詳細な説明】
【技術分野】
【０００１】
本発明は、製造が容易であり、長期間にわたってアスタキサンチンを徐放して、着用することにより日常的にアスタキサンチンを摂取することができるアスタキサンチン付繊維製品に関する。
【背景技術】
【０００２】
アスタキサンチンは、キサントフィル類の１種であって、一部の藻類やオキアミ、エビ、鯛、鮭等に含まれ、自然界に広く分布している橙色色素である。
アスタキサンチンは、高い抗酸化作用を有することが知られており、紫外線やストレス改善効果、筋肉損傷や疾病を改善する効果等を有するとされている。近年では、アスタキサンチンを配合したサプリメントや健康食品、スキンケア用品等も発売されている。
【０００３】
このようなアスタキサンチンを繊維製品に付着させることにより、日常的にアスタキサンチンを摂取して、ストレス改善効果等を発揮することが試みられている。
日常的にアスタキサンチンを摂取して、ストレス改善効果等を発揮するためには、長期間にわたって繊維製品からアスタキサンチンが徐放される必要がある。しかしながら、アスタキサンチンは繊維製品に対する親和性が低いため、通常の処理方法では繊維に吸着・充填することは困難であるとされてきた。例えば、アスタキサンチンを含む処理液中に繊維製品を浸漬又はパディングし、乾燥させる方法では、僅かな回数の洗濯によりアスタキサンチンが失われてしまうという問題があった。一方、アスタキサンチンを繊維に化学的に結合させようとすると、アスタキサンチンの効果が失われてしまったり、繊維から全くアスタキサンチンが放出されなくなってしまったりする。
【０００４】
そのため、例えば特許文献１に記載されるように、オレフィン系繊維又はナイロン繊維の中空糸に、８０℃以下で圧力２５ＭＰａ以下の二酸化炭素媒体中でアスタキサンチンを染色固定化する等の特殊な方法が試みられてきた。しかしながら、このような特殊な方法では、使用できる繊維製品の種類が限定されるうえ、染色加工が煩雑で高コストであるという問題があった。
【先行技術文献】
【特許文献】
【０００５】
【特許文献１】特許第６０４４７３４号公報
【発明の概要】
【発明が解決しようとする課題】
【０００６】
本発明は、上記現状に鑑み、製造が容易であり、長期間にわたってアスタキサンチンを徐放して、着用することにより日常的にアスタキサンチンを摂取することができるアスタキサンチン付繊維製品を提供することを目的とする。
【課題を解決するための手段】
【０００７】
本発明は、ポリウレタンを含む繊維製品と、該繊維製品に付着したアスタキサンチンとからなるアスタキサンチン付繊維製品である。
以下に本発明を詳述する。
【０００８】
本発明者らは、鋭意検討の結果、ポリウレタンを含む繊維製品であれば、驚くべきことに水系染色法等の従来公知の処理方法であっても容易にアスタキサンチンを繊維製品に付着させることができ、適度な除放性と洗濯耐久性とを発揮できることを見出し、本発明を完成した。
【０００９】
本発明のアスタキサンチン付繊維製品は、繊維製品と、該繊維製品に付着したアスタキサンチンとからなる。
上記繊維製品は、ポリウレタンを含む。上記繊維製品がポリウレタンを含むことにより、水系染色法等の従来公知の処理方法であっても容易にアスタキサンチンを繊維製品に付着させることができる。この理由については定かではないが、ポリウレタンのソフトセグメント（水酸基を有する化合物に由来する部分）とアスタキサンチンとの親和性が高く、該ソフトセグメント部位にアスタキサンチンが浸透して適度に保持されるのではないかと推測される。
【００１０】
上記ポリウレタンは、ウレタン結合を有するポリマーを意味する。上記ポリウレタンは、通常、イソシアネート基と水酸基を有する化合物の重付加により生成される。原料となる水酸基を有する化合物の種類により、ポリエーテル系ポリウレタン、ポリエステル系ポリウレタン、ポリカーボネート系ポリウレタン等があるが、本発明ではいずれのポリウレタンであっても用いることができる。なかでも、特にアスタキサンチンの親和性に優れることから、ポリエーテル系ポリウレタン又はポリエステル系ポリウレタンが好ましく、ポリエーテル系ポリウレタンが更に好ましい。
【００１１】
上記繊維製品は、ポリウレタンを含んでいればよく、具体的には例えば、ポリウレタン繊維のみからなる繊維製品や、ポリウレタン繊維と他の繊維とからなる繊維製品や、ポリウレタン以外の繊維にポリウレタンをコーティングしたコーティング繊維を含む繊維製品等を用いることができる。なかでも、製造が容易であり、優れた肌触りや風合いを付与することができ、かつ、アスタキサンチンの付着量を調整することが容易であることから、ポリウレタン繊維と他の繊維とからなる繊維製品が好適である。
【００１２】
上記ポリウレタン繊維としては、例えば、モビロン（登録商標）（日清紡テキスタイル社製）、ロイカ（登録商標）（旭化成社製）、ライクラ（登録商標）（東レ・オペロンテックス社製）等の市販品を用いることができる。
【００１３】
上記他の繊維としては、綿（セルロース系繊維）、麻、絹、羊毛等の天然繊維や、ポリエチレンテレフタレート、レーヨン、ポリノジック、キュプラ、アセテート、ナイロン、ビニロン、ビニリデン、ポリ塩化ビニル、アクリル、アクリル系、ポリエチレン、ポリプロピレン等の合成繊維が挙げられる。これらの他の繊維は、単独で用いてもよく、２種以上を併用してもよい。なかでも、綿及び／又はレーヨンは、肌着等をはじめとする繊維製品の多くに用いられるものであり、優れた肌触りや風合い等が得られることから好適である。
【００１４】
上記繊維製品がポリウレタン繊維と他の繊維とからなる場合、繊維製品におけるポリウレタン繊維の含有量の好ましい下限は３重量％、好ましい上限は５０重量％である。混合繊維におけるポリウレタン繊維の含有量をこの範囲内とすることにより、優れた肌触りや風合いと、充分なアスタキサンチン付着量とを両立させることができる。混合繊維におけるポリウレタン繊維の含有量のより好ましい下限は５重量％、より好ましい上限は３５重量％である。
【００１５】
上記アスタキサンチンは、キサントフィル類の１種であって、ＩＵＰＡＣ名では３，３’−ジヒドロキシ−β，β−カロテン−４，４’−ジオンで表される。上記アスタキサンチンには、３つの光学異性体と４つの幾何異性体が存在するが、いずれも用いることができる。また、上記アスタキサンチンには、アスタキサンキチンのエステル等の誘導体も含まれる。
上記アスタキサンチンは、高い抗酸化作用を有することが知られており、紫外線やストレス改善効果、筋肉損傷や疾病を改善する効果等を有するとされる。
上記アスタキサンチンは、一部の藻類やオキアミ、エビ、鯛、鮭等に由来する天然物や、化学合成した合成物を用いることができる。
【００１６】
上記アスタキサンチンは、オイルや懸濁液（水懸濁液）の形で市販されているものも用いることができる。また、アスタキサンチンを単独で用いてもよく、アスタキサンチンを含む混合物や、他のキサントフィル類との混合物を用いてもよい。
具体的には例えば、アスタリール（登録商標）（富士化学工業社製）、アスタッツ（登録商標）（富士フイルム社製）等の市販品のオイルや懸濁液を用いることができる。
【００１７】
本発明のアスタキサンチン付繊維製品において、アスタキサンチン付着量（初期付着量）は０．００００５ｗｔ％（０．５ｐｐｍ）以上であることが好ましい。アスタキサンチン付着量（初期付着量）が０．００００５ｗｔ％（０．５ｐｐｍ）以上であることにより、特に高いストレス改善効果等の効果を発揮することができる。アスタキサンチン付着量（初期付着量）は０．０００２５ｗｔ％（２．５ｐｐｍ）以上であることがより好ましく、０．０００５ｗｔ％（５ｐｐｍ）以上であることが更に好ましい。アスタキサンチン付着量（初期付着量）の上限は特に限定されないが、１．０ｗｔ％（１００００ｐｐｍ）程度が実質的な上限である。
なお、アスタキサンチン付着量は、アスタキサンチン付繊維製品のサンプルからアセトン等の有機溶媒によりアスタキサンチンを抽出し、該抽出液の４７４ｎｍの波長の吸光度を測定し、予め作成した検量線から算出することができる。
【００１８】
本発明のアスタキサンチン付繊維製品は、水系染色法等の従来公知の処理方法により容易に製造することができる。具体的には例えば、アスタキサンチンを含む処理液中に繊維製品を浸漬又はパディングし、乾燥させる方法により製造することができる。
【００１９】
本発明のアスタキサンチン付繊維製品としては特に限定されず、衣料の他、ハンカチ、タオル、ふとん等も好適である。なかでも、肌着や、敷ふとん、敷マット、敷布、毛布・タオルケット、ふとんカバー、掛けふとんの襟掛け、枕、枕カバー、パジャマ等の就寝用品等にアスタキサンチンを付着させた場合には、意識せずとも長時間にわたってアスタキサンチンを摂取することになることから、極めて高い効果が期待できる。
【発明の効果】
【００２０】
本発明によれば、製造が容易であり、長期間にわたってアスタキサンチンを徐放して、着用することにより日常的にアスタキサンチンを摂取することができるアスタキサンチン付繊維製品を提供することができる。
【図面の簡単な説明】
【００２１】
【図１】実験例１における各アスタキサンチン付繊維製品の洗濯回数とアスタキサンチン残存率（％）との関係を示すグラフである。
【図２】実験例２における各アスタキサンチン付繊維製品の洗濯回数とアスタキサンチン残存率（％）との関係を示すグラフである。
【発明を実施するための形態】
【００２２】
以下に実施例を挙げて本発明の態様を更に詳しく説明するが、本発明はこれら実施例にのみ限定されるものではない。
【００２３】
（実験例１）
（１）繊維製品の調製
ポリウレタン繊維（モビロン（登録商標）（日清紡テキスタイル社製））と綿糸とを用いてフライス編みを行い、ポリウレタン繊維の含有量が３５重量％、綿糸の含有量が６５重量％のニットを製造した（１−Ａ）。同様に、表１に示したような含有量にて１−Ｂ〜１−Ｇのニットを製造した。なお、１−Ｂでは、綿とレーヨンとの混合繊維を用いた。
【００２４】
【表１】
2020059941.tif 000002
【００２５】
（２）アスタキサンチン付繊維製品の製造
市販のアスタキサンチン懸濁液（ＡＳＴＯＴＳ−ＡＷＳ、富士フイルム社製）に蒸留水を加えて濃度を調整して、アスタキサンチン濃度が０．０２５％ｏｗｆのアスタキサンチン処理液を調製した。
得られたアスタキサンチン処理液に各ニットを１：５の浴比で浸漬し、パッダーで絞った後、６０℃、７分間テンター処理を行うことにより、アスタキサンチン付繊維製品を得た。
【００２６】
（３）アスタキサンチン付着量（初期付着量）の測定
得られたアスタキサンチン付繊維製品の一部を切り出し、アセトンを用いてアスタキサンチンを抽出し、抽出液の４７４ｎｍの波長の吸光度を測定した。別に作成した検量線から、アスタキサンチン付着量（初期付着量）を算出した。結果を表２に示した。
【００２７】
（４）洗濯耐久性の評価
通常の家庭用洗濯機（パナソニック社製、ＮＡ−Ｆ５０Ｂ５）を用いて、洗剤（花王社製、アタック）を０．６７ｇ／Ｌの濃度となるように加えた洗剤液を用いて、浴比１：３０の条件で洗濯を行った。洗濯後の各試験布を天日乾燥した。この操作を繰り返し３０回行った。洗濯１、５、１０、１５、２０、２５及び３０回後に、各アスタキサンチン付繊維製品のアスタキサンチン付着量を測定し、初期付着量を１００％とした場合のアスタキサンチン残存率（％）を測定した。結果を表２に示した。
【００２８】
【表２】
2020059941.tif 000003
【００２９】
表２のデータをもとに、各アスタキサンチン付繊維製品の洗濯回数とアスタキサンチン残存率（％）との関係を示すグラフを図１に示した。
図１より、ポリウレタン繊維を含まない１−Ｄ〜１−Ｇのニットを用いた場合には、洗濯回数１５回までにアスタキサンチン残存率は０％となった。これらのニットでは、アスタキサンチンの親和性が低く、ごく短期間で全てのアスタキサンチンが放出されてしまうことがわかる。一方、ポリウレタン繊維を含む１−Ａ〜１−Ｃのニットを用いた場合には、洗濯回数３０回でもアスタキサンチンが残存していることがわかる。また、これらより、ポリウレタン繊維の含有率が高いほど、より多くのアスタキサンチンが残存する傾向があることもわかる。
【００３０】
（実験例２）
（１）繊維製品の調製
ポリウレタン繊維（モビロン（登録商標）（日清紡テキスタイル社製））と綿糸とを用いてフライス編みを行い、ポリウレタン繊維の含有量が３５重量％、綿糸の含有量が６５重量％のニットを製造した（２−Ａ）。同様に、表３に示したような含有量にて２−Ｂ、２−Ｃのニットを製造した。
【００３１】
【表３】
2020059941.tif 000004
【００３２】
（２）アスタキサンチン付繊維製品の製造
市販のアスタキサンチンオイル（ＡＳＴＯＴＳ−５０Ｓ、富士フイルム社製）に蒸留水を加えて濃度を調整して、アスタキサンチン濃度が０．０２５％ｏｗｆのアスタキサンチン処理液を調製した。
得られたアスタキサンチン処理液に各ニットを１：５の浴比で浸漬し、パッダーで絞った後、６０℃、７分間テンター処理を行うことにより、アスタキサンチン付繊維製品を得た。
【００３３】
（３）アスタキサンチン付着量（初期付着量）の測定
得られたアスタキサンチン付繊維製品の一部を切り出し、アセトンを用いてアスタキサンチンを抽出し、抽出液の４７４ｎｍの波長の吸光度を測定した。別に作成した検量線から、アスタキサンチン付着量（初期付着量）を算出した。結果を表４に示した。
【００３４】
（４）洗濯耐久性の評価
通常の家庭用洗濯機（パナソニック社製、ＮＡ−Ｆ５０Ｂ５）を用いて、洗剤（花王社製、アタック）を０．６７ｇ／Ｌの濃度となるように加えた洗剤液を用いて、浴比１：３０の条件で洗濯を行った。洗濯後の各試験布を天日乾燥した。この操作を繰り返し３０回行った。洗濯１、１０、１５、２０、２５及び３０回後に、各アスタキサンチン付繊維製品のアスタキサンチン付着量を測定し、初期付着量を１００％とした場合のアスタキサンチン残存率（％）を測定した。結果を表４に示した。
【００３５】
【表４】
2020059941.tif 000005
【００３６】
表４のデータをもとに、各アスタキサンチン付繊維製品の洗濯回数とアスタキサンチン残存率（％）との関係を示すグラフを図２に示した。
図２より、ポリウレタン繊維を含まない２−Ｃのニットを用いた場合には、洗濯回数１５回までにアスタキサンチン残存率は０％となった。このニットでは、アスタキサンチンの親和性が低く、ごく短期間で全てのアスタキサンチンが放出されてしまうことがわかる。一方、ポリウレタン繊維を含む２−Ａ、２−Ｂのニットを用いた場合には、洗濯回数３０回でもアスタキサンチンが残存していることがわかる。
【００３７】
（実験例３）
（１）繊維製品の調製
ポリウレタン繊維（ロイカ（登録商標）（旭化成社製））とナイロン糸とを用いてフライス編みを行い、ポリウレタン繊維の含有量が４０重量％、ナイロン糸の含有量が６０重量％のニットを製造した。
【００３８】
（２）アスタキサンチン付繊維製品の製造
市販のアスタキサンチン懸濁液（ＡＳＴＯＴＳ−ＡＷＳ、富士フイルム社製）に蒸留水を加えて濃度を調整して、アスタキサンチン濃度が０．００１５％ｏｗｆのアスタキサンチン処理液を調製した。
得られたアスタキサンチン処理液にニットを１：５の浴比で浸漬し、パッダーで絞った後、６０℃、７分間テンター処理を行うことにより、アスタキサンチン付繊維製品を得た。
【００３９】
（３）アスタキサンチン付着量（初期付着量）の測定
得られたアスタキサンチン付繊維製品の一部を切り出し、アセトンを用いてアスタキサンチンを抽出し、抽出液の４７４ｎｍの波長の吸光度を測定した。別に作成した検量線から、アスタキサンチン付着量（初期付着量）を算出したところ、０．１５ｐｐｍであった。
【００４０】
（４）洗濯耐久性の評価
通常の家庭用洗濯機（パナソニック社製、ＮＡ−Ｆ５０Ｂ５）を用いて、洗剤（花王社製、アタック）を０．６７ｇ／Ｌの濃度となるように加えた洗剤液を用いて、浴比１：３０の条件で洗濯を行った。洗濯後の各試験布を天日乾燥した。この操作を繰り返し５回行った。洗濯１及び５回後に、アスタキサンチン付繊維製品のアスタキサンチン付着量を測定し、初期付着量を１００％とした場合のアスタキサンチン残存率（％）を測定した。アスタキサンチン残存率は、洗濯１回後で７９．０％、洗濯５回後で７９．０％であった。
【産業上の利用可能性】
【００４１】
本発明によれば、製造が容易であり、長期間にわたってアスタキサンチンを徐放して、着用することにより日常的にアスタキサンチンを摂取することができるアスタキサンチン付繊維製品を提供することができる。
【図１】
2020059941.tif 000006
【図２】
2020059941.tif 000007